(57)【要約】  本発明は、  −  鉱物性結合材の重量を基準として、少なくとも３０重量％のスラグを含む鉱物性結合材、  −  水酸化カルシウムからなるか、又は水酸化カルシウムを含む、スラグの水和のための活性化剤、及び  −  炭酸リチウム、硫酸リチウム、及び炭酸ナトリウムからなる群から選択される少なくとも一種の塩からなるか、又はこれを含む共活性化剤を含む、改善された鉱物性結合材組成物に関する。改善された鉱物性結合材組成物は、凝結時間の低減及び初期強度の増大を示す。【特許請求の範囲】
【請求項１】
以下を含む、鉱物性結合材組成物：
−  鉱物性結合材の重量を基準として、少なくとも３０重量％のスラグを含む鉱物性結合材、
−  水酸化カルシウムからなるか、又は水酸化カルシウムを含む、前記スラグの水和のための活性化剤、及び
−  炭酸リチウム、硫酸リチウム、及び炭酸ナトリウムからなる群から選択される少なくとも一種の塩からなるか、又はこれを含む共活性化剤。
【請求項２】
前記鉱物性結合材が、少なくとも３６重量％、好ましくは少なくとも６６重量％、より好ましくは少なくとも８２重量％、特に少なくとも９０重量％のスラグを含むことを特徴とする、請求項１に記載の鉱物性結合材組成物。
【請求項３】
前記スラグが、ブレーン法によって測定される４，４００〜６，０００ｃｍ２／ｇの比表面積を有することを特徴とする、請求項１又は２に記載の鉱物性結合材組成物。
【請求項４】
前記鉱物性結合材が、ポルトランドセメントとスラグとを含む混合セメントであることを特徴とする、請求項１〜３のいずれか一項に記載の鉱物性結合材組成物。
【請求項５】
前記鉱物性結合材が、スラグからなることを特徴とする、請求項１〜４のいずれか一項に記載の鉱物性結合材組成物。
【請求項６】
前記活性化剤が、前記鉱物性結合材の重量を基準として、０．３〜４重量％、好ましくは０．４〜３．５重量％、より好ましくは０．５〜３重量％、さらにより好ましくは０．６〜２．５重量％で存在することを特徴とする、請求項１〜５のいずれか一項に記載の鉱物性結合材組成物。
【請求項７】
前記共活性化剤が、炭酸リチウム及び／又は炭酸ナトリウム、好ましくは炭酸リチウムを含むことを特徴とする、請求項１〜６のいずれか一項に記載の鉱物性結合材組成物。
【請求項８】
前記共活性化剤が、炭酸リチウム及び／又は炭酸ナトリウム、好ましくは炭酸リチウムからなることを特徴とする、請求項１〜７のいずれか一項に記載の鉱物性結合材組成物。
【請求項９】
前記共活性化剤が、前記鉱物性結合材の重量を基準として、０．１〜３重量％、好ましくは０．１２〜２重量％、より好ましくは０．１４〜１重量％、さらにより好ましくは０．１６〜０．８重量％で存在することを特徴とする、請求項１〜８のいずれか一項に記載の鉱物性結合材組成物。
【請求項１０】
活性化剤対共活性化剤の重量比が、２０：１〜１：１、好ましくは１０：１〜１．１：１であることを特徴とする、請求項１〜９のいずれか一項に記載の鉱物性結合材組成物。
【請求項１１】
硫酸カルシウムを含まない前記鉱物性結合材の重量を基準として、０．１〜５重量％、好ましくは０．２〜３重量％、特に０．３〜２重量％の硫酸カルシウム、好ましくは硫酸カルシウム半水和物をさらに含むことを特徴とする、請求項１〜１０のいずれか一項に記載の鉱物性結合材組成物。
【請求項１２】
流動化剤、好ましくはポリアルキレングリコール側鎖を含むアニオン性櫛形ポリマーをさらに含むことを特徴とする、請求項１〜１１のいずれか一項に記載の鉱物性結合材組成物。
【請求項１３】
−  前記活性化剤が水酸化カルシウムであり、かつ０．３〜４重量％で存在し、
−  前記共活性化剤が炭酸リチウム及び／又は炭酸ナトリウムであり、かつ０．１〜３．０重量％で存在し、
かつ前記鉱物性結合材組成物が、
−  ０〜４重量％の少なくとも一種の流動化剤、
−  ０〜５重量％の硫酸カルシウム、
−  ０．００６〜０．５重量％の増粘剤、及び
−  ０〜３重量％のさらなる添加剤
をさらに含み、全ての重量％が前記鉱物性結合材の重量を基準とすることを特徴とする、請求項１に記載の鉱物性結合材組成物。
【請求項１４】
組成物の重量を基準として、
−  ５〜９５重量％の水酸化カルシウム、
−  ５〜６０重量％の炭酸リチウム、硫酸リチウム、又は炭酸ナトリウム、
−  ０〜４０重量％の硫酸カルシウム、
−  ０〜３５重量％の流動化剤、
−  ０〜２０重量％の増粘剤、及び
−  ０〜２０重量％のさらなる添加剤
を含む組成物の使用であって、鉱物性結合材の重量を基準として、少なくとも３０重量％のスラグを含む前記鉱物性結合材の凝結及び／又は硬化を促進するための使用。
【請求項１５】
水と混合した後、請求項１〜１３のいずれか一項に記載の鉱物性結合材組成物が硬化した後に得られる硬化体、特に構造物の一部。
【発明の詳細な説明】
【技術分野】
【０００１】
本発明は、スラグを含む、改善された鉱物性結合材組成物に関する。
【背景技術】
【０００２】
ポルトランドセメントは、建設業において最も多く使用される鉱物性結合材である。しかし、ポルトランドセメントクリンカの製造は、可燃物の焼成工程のために、更に炭酸カルシウムの脱炭酸工程により、高いＣＯ２排出量の一因となる。
【０００３】
それゆえ、より低温度で調製でき、且つ炭酸カルシウムがより少ない代替材料の使用が増加している。高炉スラグ微粉末（ＧＧＢＳ）は、そのような材料の１つである。高炉スラグ微粉末（ＧＧＢＳ）は、コンクリート又はモルタル中の鉱物性結合材として、部分的に又は完全にポルトランドセメントを置換し同様の機械的特性を得られるが、また改善された耐化学性、より安価な費用及びより良好な持続可能性を有する。一方でスラグは潜在水硬性材料であり、つまり水和を開始させるための活性化を必要とする。加えて、水和は通常進行が遅い。ポルトランドセメントとの配合物では、スラグを水和させるための活性化剤の添加は必須ではないが、活性化剤を添加しない配合物での凝結時間は通常長く、水和反応の速度も遅い。スラグの水和を活性化するために、ＮａＯＨが使用されることが多い。しかしＮａＯＨは腐食性が高く、皮膚、目又は粘膜と接触すると重篤な損傷を引き起こす可能性がある。加えて、ＮａＯＨを含む乾燥鉱物性結合材組成物では、乾燥組成物が生成され、水と混合されるとき、危険な粉塵が形成し得る。
【０００４】
従って、建設業においてスラグの使用を拡大させるために、より有害性の低い活性化剤が必要である。
【０００５】
米国特許第５，４１１，０９２号明細書は、水と、２０００〜１５０００ｃｍ２／ｇの粒径を有する高炉スラグと、リン酸三ナトリウムを含む活性化剤とを含む組成物で、油井及びガス井をセメンティングする方法について記載している。記載される付加的な活性化剤は、シュウ酸イオン又はクエン酸イオンである。活性化剤は、遅延剤と更に組み合わせられてもよい。
【０００６】
米国特許第５，０２６，２１５号明細書は、水と、最小で９，５００ｃｍ２／ｇの比表面積を有する極微小スラグと、分散剤と、促進剤とを含む組成物による配合物注入の方法であって、スラグに対する水の比が０．５：１〜１０：１である方法を開示している。活性化剤は、好ましくはアルカリ又はアルカリ性の土類酸化物、水酸化物若しくは塩を含む。好ましい活性化剤はＮａＯＨである。
【０００７】
米国特許出願公開第２０１７／０３６２１２３号明細書は、高炉スラグ、フライアッシュ又はガラス粉末などの固形鉱物化合物と、少なくとも３０重量％のリン酸から誘導される塩を含む活性化系とを含む水硬性結合材について開示している。
【発明の概要】
【発明が解決しようとする課題】
【０００８】
凝結時間が低減され強度発現がより速い、スラグを含む改善された鉱物性結合材組成物への需要が、依然として存在する。
【課題を解決するための手段】
【０００９】
本発明の主題は、スラグを含み、迅速な凝結及び改善された初期強度を示す、費用効果が高く且つ環境にやさしい鉱物性結合材組成物を提供することである。
【００１０】
驚くべきことに、この課題は、請求項１に記載されているような鉱物性結合材組成物によって成し遂げられ得ると見出された。
【００１１】
鉱物性結合材は少なくとも３０重量％のスラグを含み、これは環境的理由のために極めて望ましい。このように多量のセメントが置換されることで、ＣＯ２の生成量が有効に低減される。
【００１２】
水酸化カルシウムからなる、又は水酸化カルシウムを含む活性化剤は、使用量が少なくても極めて有効である。水酸化カルシウムはＮａＯＨよりも腐食性が低く、スラグを活性化するために使用されることが多く、また安価である。
【００１３】
水酸化カルシウムと組み合わせた共活性化剤は、スラグを含む鉱物性結合材組成物の凝結時間を更に低減させ、初期強度を増大させるのに極めて有効である。
【発明を実施するための形態】
【００１４】
本発明は、以下を含む鉱物性結合材組成物に関する：
−  鉱物性結合材の重量を基準として、少なくとも３０重量％のスラグを含む鉱物性結合材、
−  水酸化カルシウムからなるか、又は水酸化カルシウムを含む、スラグの水和のための活性化剤と、
−  炭酸リチウム、硫酸リチウム及び炭酸ナトリウムからなる群から選択される少なくとも一種の塩からなるか、又はこれを含む共活性化剤。
【００１５】
本文書において、用語「鉱物性結合材」は、水和反応において水と反応し、固体水和物を形成する無機結合材を意味する。鉱物性結合材は、例えば、水硬性結合材（例えば、セメント）、潜在水硬性結合材（例えば、スラグ）、ポゾラン結合材（例えば、フライアッシュ）、又は非水硬性結合材であってよい。硫酸カルシウム、特に硫酸カルシウム半水和物は、本文脈では鉱物性結合材であると考えられる。しかし本発明の全体を通じて、鉱物性結合材の重量は、硫酸カルシウム、特に硫酸カルシウム半水和物を含まずに計算される。換言すれば、任意選択的に存在する硫酸カルシウム、特に硫酸カルシウム半水和物の重量は、本発明の鉱物性結合材の重量計算では省略される。
【００１６】
用語「鉱物性結合材組成物」は、鉱物性結合材を含む組成物を意味する。
【００１７】
用語「スラグ」は、スラグセメントとも呼ばれる、高炉スラグ微粉末（ＧＧＢＳ）を意味する。高炉スラグは、鉄鉱石、コークス及び石灰岩又はドロマイトを高炉中で一緒に溶融して、鉄を製造する際に形成される。高炉スラグは、その工程中で生成される、非金属の副産物である。高炉スラグは、主にケイ酸塩、アルミノケイ酸塩及びケイ酸カルシウムアルミニウムからなる。水砕スラグは、多量の水によって急冷され、殆ど又は全く結晶化していないガラス状態の砂状の細粒を生成する。水砕スラグは粉砕され、ＧＧＢＳとなる。スラグは潜在水硬性結合材である。
【００１８】
用語「潜在水硬性結合材」は、添加剤で活性化されると、水と反応して固体水和物になる鉱物性結合材を意味する。
【００１９】
用語「活性化剤（ａｃｔｉｖａｔｏｒ）」は、スラグの水和を活性化できる添加剤を意味する。
【００２０】
用語「共活性化剤（ｃｏ−ａｃｔｉｖａｔｏｒ）」は、凝結時間を低減させ、及び／又は活性化されたスラグの硬化反応を促進できる添加剤を意味する。
【００２１】
好ましくは、鉱物性結合材は、少なくとも３６重量％、好ましくは少なくとも６６重量％、より好ましくは少なくとも８２重量％、特に少なくとも９０重量％のスラグを含む。
【００２２】
鉱物性結合材の更なる好適な構成成分は、例えばポルトランドセメント、フライアッシュ、シリカフューム、天然ポゾラン又は燃焼オイルシェールである。
【００２３】
好ましくは、スラグは、２，０００〜１０，０００ｃｍ２／ｇ、より好ましくは４，０００〜９，０００ｃｍ２／ｇ、特に４，３００〜８，０００ｃｍ２／ｇの、ブレーン法によって測定される比表面積を有する。
【００２４】
４，４００〜６，０００ｃｍ２／ｇの範囲の比表面積を有するスラグは、特に有利である。
【００２５】
スラグの比表面積を調整するために、異なる比表面積を有するスラグを配合することは、有利であり得る。
【００２６】
このような粉末度を有するスラグは、低い含水量での良好なワーカビリティと、水と混合した後の鉱物性結合材組成物の迅速な強度発現という点で、特に適している。
【００２７】
好ましくは、鉱物性結合材はポルトランドセメント及びスラグを含む、混合セメントである。
【００２８】
好適な混合セメントは、例えば、ＤＩＮ  ＥＮ  １９７−１中でＣＥＭ  ＩＩＩＡ、ＣＥＭ  ＩＩＩＢ、ＣＥＭ  ＩＩＩＣ及びＣＥＭＶ／Ｂとして、又はＡＳＴＭ  Ｃ５９５中でＴｙｐｅ  ＩＳポルトランド高炉スラグセメントとして規定されるセメントである。
【００２９】
本発明の別の好ましい実施形態では、鉱物性結合材はスラグからなる。この場合、鉱物性結合材組成物中の唯一の鉱物性結合材はスラグであり、特に環境にやさしい。
【００３０】
好ましくは、活性化剤は５０〜１００重量％の水酸化カルシウムを含む。活性化剤の、その他の好ましい構成成分は、更なるアルカリ土類金属の水酸化物又はアルカリ水酸化物、好ましくは水酸化ナトリウム、水酸化リチウム又は水酸化カリウムであってよい。
【００３１】
活性化剤は、水酸化カルシウムからなるのが最も好ましい。
【００３２】
好ましくは、活性化剤は、鉱物性結合材の重量を基準として、０．３〜４重量％、より好ましくは０．４〜３．５重量％、更により好ましくは０．５〜３重量％、特に０．６〜２．５重量％で存在する。
【００３３】
０．３重量％より少ない使用量では、有効にスラグを活性化するのに不十分な可能性がある。また４重量％を超える使用量では、鉱物性結合材組成物のワーカビリティに悪影響を与え得る。
【００３４】
共活性化剤は、鉱物性結合材組成物の性能を更に改善するために使用される。
【００３５】
驚くべきことに、共活性化剤は初期の凝結時間を低減させるだけでなく、水和反応の速度をも高める。
【００３６】
好ましくは、共活性化剤は、炭酸リチウム及び／又は炭酸ナトリウムを、より好ましくは炭酸リチウムを含む。
【００３７】
共活性化剤が、炭酸リチウム及び／又は炭酸ナトリウム、好ましくは炭酸リチウムからなる場合もまた、有利であり得る。
【００３８】
好ましくは、共活性化剤は、鉱物性結合材の重量に関して、０．１〜３重量％、より好ましくは０．１２〜２重量％、更により好ましくは０．１４〜１重量％、特に０．１６〜０．８重量％で存在する。
【００３９】
このような使用量での共活性化剤は、凝結時間を低減させ、且つ初期材齢の強度を改善できる。
【００４０】
０．１重量％より少ない共活性化剤の使用量では、有効に凝結時間を低減させる、及び／又は鉱物性結合材の硬化を促進するのに不十分であり得る。また３重量％を超える使用量では、ワーカビリティ及び費用に悪影響を与え得る。
【００４１】
好ましくは、活性化剤対共活性化剤の重量比は、２０：１〜１：１、より好ましくは１０：１〜１．１：１である。
【００４２】
このような重量比は、鉱物性結合材の凝結及び／又は水和を促進するのに有効であり、また低い費用も維持される。
【００４３】
好ましくは、鉱物性結合材組成物は、硫酸カルシウムを含まない鉱物性結合材の重量を基準として、０．１〜５重量％、より好ましくは０．２〜３重量％、特に０．３〜２重量％の硫酸カルシウム、好ましくは硫酸カルシウム半水和物を更に含む。これは、上述のように、鉱物性結合材の重量に対する硫酸カルシウムの重量％の計算において、鉱物性結合材の重量計算に、硫酸カルシウム自体は考慮されないことを意味する。
【００４４】
硫酸カルシウムは、鉱物性結合材のレオロジー特性及び強度発現を改善できる。
【００４５】
好ましくは、鉱物性結合材組成物は流動化剤を更に含む。
【００４６】
好ましくは、流動化剤は、ポリアルキレングリコール側鎖を含むアニオン性櫛形ポリマーを包含する。
【００４７】
用語「ポリアルキレングリコール側鎖を含むアニオン性櫛形ポリマー」は、ポリマー主鎖のアニオン基と、ポリアルキレングリコール側鎖とを含むポリマーを意味する。アニオン基は、好ましくは、カルボキシレート基、スルホネート基、サルフェート基、リン酸基及びホスホネート基からなる群から選択される。側鎖は好ましくは、エステル基、エーテル基、イミド基及び／又はアミド基を介してポリマー主鎖に結合する。
【００４８】
ポリアルキレングリコール側鎖は、好ましくは、エチレングリコール若しくはプロピレングリコール、又はエチレングリコール及びプロピレングリコールで構成される。最も好ましいのは、ポリエチレングリコールの側鎖である。
【００４９】
好ましくは、櫛形ポリマーは、式（Ｉ）の構造単位
【化１】
2022502328.tif 000002
及び式（ＩＩ）の構造単位
【化２】
2022502328.tif 000003
を含み、
式中、
Ｒ１はいずれの場合も他のものからは独立して、−ＣＯＯＭ、−ＳＯ２−ＯＭ、−Ｏ−ＰＯ（ＯＭ）２及び／若しくは−ＰＯ（ＯＭ）２であり、
Ｒ２及びＲ５は、いずれの場合も他のものからは独立して、Ｈ、−ＣＨ２−ＣＯＯＭ若しくは１〜５個の炭素原子を有するアルキル基であり、
Ｒ３及びＲ６は、いずれの場合も他のものからは独立して、Ｈ若しくは１〜５個の炭素原子を有するアルキル基であり、
Ｒ４及びＲ７は、いずれの場合も他のものからは独立して、Ｈ、−ＣＯＯＭ若しくは１〜５個の炭素原子を有するアルキル基であり、
又は式中、Ｒ１とＲ４は、−ＣＯ−Ｏ−ＣＯ−への環（無水物）を形成し、
Ｍは、いずれの場合も他のものからは独立して、Ｈ＋、アルカリ金属イオン、アルカリ土類金属イオン、二価又は三価の金属イオン、アンモニウムイオン又は有機アンモニウム基であり、
Ｐ＝０、１又は２であり、
ｏ＝０又は１であり、
ｍ＝０又は１〜４の数であり、
ｎ＝２〜２５０、とりわけ１０〜２００であり、
Ｘは、いずれの場合も他のものからは独立して、−Ｏ−又は−ＮＨ−であり、
Ｒ８は、いずれの場合も他のものからは独立して、Ｈ、Ｃ１〜Ｃ２０のアルキル基、シクロヘキシル基又はアルキルアリール基であり、且つ
Ａ＝Ｃ２〜Ｃ４アルキレンである。
【００５０】
好ましくは、構造単位ＩＩに対する構造単位Ｉのモル比は、０．７〜１０：１、より好ましくは１〜８：１、特に１．５〜５：１である。
【００５１】
櫛形ポリマーが、更なる構造単位ＩＩＩを含む場合、有利であり得る。好適な構造単位ＩＩＩは、アクリル酸若しくはメタクリル酸のアルキルエステル、アクリル酸若しくはメタクリル酸のヒドロキシアルキルエステル、酢酸ビニル、スチレン又はＮ−ビニルピロリドンを含む群から選択されるモノマーから誘導される。
【００５２】
好ましくは、アニオン性櫛形ポリマーは、カルボン酸及び／又はカルボン酸塩基、並びにポリエチレングリコール側鎖を含む。
【００５３】
このようなポリマーは、水と混合する際の鉱物性結合材組成物にとって極めて有効な分散剤であり、本発明の鉱物性結合材組成物に特に適している。
【００５４】
流動化剤が、ポリアルキレングリコール側鎖を含むアニオン性櫛形ポリマーを２種以上含む場合、有利であり得る。異なる櫛形ポリマーの組合せ、例えばアニオン基の種類若しくは量、側鎖の長さ若しくは数、又は付加的なモノマー単位が異なる櫛形ポリマーの組合せは、ワーカビリティ、ワーカビリティの時間及び必要な水の量に関して、鉱物性結合材組成物の性能を誘発するのに役立ち得る。
【００５５】
ポリアルキレングリコール側鎖を含むアニオン性櫛形ポリマーの重量平均分子量（Ｍｗ）は、ＳＥＣによって、０．０６７ＭのＮａ２ＨＰＯ４及び０．０１ＭのＮａＮ３を含む水を溶離液として用いて、ポリエチレングリコール標準試料に対して測定され、好ましくは５，０００〜２００，０００ｇ／ｍｏｌ、より好ましくは８，０００〜１５０，０００ｇ／ｍｏｌ、特に好ましくは１０，０００〜１３０，０００ｇ／ｍｏｌ、とりわけ１２，０００〜８０，０００ｇ／ｍｏｌである。
【００５６】
好ましくは、流動化剤は粉末である。
【００５７】
好ましくは、流動化剤は、鉱物性結合材の重量のうち乾燥材料として計算されるとき、０．０２〜４重量％、好ましくは０．０５〜２重量％、より好ましくは０．０８〜１重量％、特に０．１〜０．５重量％で存在する。
【００５８】
好ましくは、鉱物性結合材組成物は、増粘剤を更に含み、好ましくは多糖類、より好ましくは微生物による多糖類、特にウェランガム、キサンタンガム、ダイユータンガム及びジェランガムからなる群から選択される多糖類、好ましくはダイユータンガムを更に含む。
【００５９】
このようなガムは水溶性であり、鉱物性結合材組成物の一部になり得る多くの化学物質と相溶性がある。また鉱物性結合材の凝結に望ましくない影響を与えない。それらは、水と混合した後に鉱物性結合材組成物の沈降又はブリーディングを防止するのに、極めて有効である。
【００６０】
好ましくは、増粘剤は、鉱物性結合材の重量を基準として、０．００６〜０．５重量％で存在する。
【００６１】
増粘剤が微生物による多糖類である場合、好ましくは、鉱物性結合材の重量を基準として、０．００６〜０．１重量％、より好ましくは０．０１〜０．０５重量％で存在する。
【００６２】
好ましくは、鉱物性結合材組成物は、消泡剤、界面活性剤、着色剤、殺生物剤、遅延剤、空気連行剤、レオロジー改質剤、増ちょう剤、収縮低減剤又は防錆剤などの、更なる添加剤を含む。
【００６３】
好ましい鉱物性結合材組成物において、
−  活性化剤は水酸化カルシウムであり、０．３〜４重量％、好ましくは０．４〜３．５重量％、より好ましくは０．５〜３重量％、特に０．６〜２．５重量％で存在し、
−  共活性化剤は炭酸リチウム及び／又は炭酸ナトリウムであり、０．１〜３．０重量％、好ましくは０．１２〜２重量％、より好ましくは０．１４〜１重量％で存在し、
また鉱物性結合材組成物は、
−  ０〜４重量％、好ましくは０．０５〜２重量％、より好ましくは０．０８〜１重量％、特に０．１〜０．５重量％の少なくとも１種の流動化剤、好ましくはポリアルキレングリコール側鎖を含む、アニオン性櫛形ポリマーを含む流動化剤と、
−  ０〜５重量％、好ましくは０．２〜３重量％、より好ましくは０．３〜２重量％の硫酸カルシウムと、
−  ０．００６〜０．５重量％の増粘剤、好ましくは多糖類と、
−  ０〜３重量％の更なる添加剤と、
を更に含み、全ての重量％は鉱物性結合材の重量を基準とする。
【００６４】
好ましくは、鉱物性結合材組成物は不活性鉱物フィラーを更に含む。鉱物フィラーは、微細な砂粒子から粗礫まで、様々な形状、大きさ又は異なる材料で入手可能な、化学的に不活性な固体材料である。モルタル又はコンクリートで一般的に使用される全てのフィラーは、基本的に好適である。
【００６５】
好ましくは、鉱物性結合材組成物はモルタル又はコンクリートである。
【００６６】
鉱物性結合材組成物の全ての構成成分は、固体材料として混合され、固体鉱物性結合材組成物を生成することができ、水と混合されるまで保管され得る。
【００６７】
鉱物性結合材組成物の一部がプレミックス中に混合される場合も有利であり得る。プレミックスは梱包され、その他の構成成分と混合される前に数時間、数ヵ月間又は数年間保管され得る。
【００６８】
好ましくは、プレミックスは、活性化剤、共活性化剤及び任意の硫酸カルシウム、流動化剤及び／又は増粘剤を混合することによって生成できる。
【００６９】
本発明の更なる態様は、組成物の使用であって、組成物の重量を基準として、
−  ５〜９５重量％の水酸化カルシウムと、
−  ５〜６０重量％の炭酸リチウム、硫酸リチウム及び／又は炭酸ナトリウム、好ましくは炭酸リチウム及び／又は炭酸ナトリウムと、
−  ０〜４０重量％、好ましくは１〜３０重量％の硫酸カルシウムと、
−  ０〜３５重量％、好ましくは５〜３０重量％の流動化剤、好ましくはポリアルキレングリコール側鎖を含む、アニオン性櫛形ポリマーと、
−  ０〜２０重量％、好ましくは０．２〜１０重量％の増粘剤と、
−  ０〜２０重量％の更なる添加剤と、
を含み、少なくとも３０重量％のスラグ（鉱物性結合材の重量を基準とする）を含む鉱物性結合材の、凝結及び／又は硬化を促進するための、組成物の使用である。
【００７０】
本発明の鉱物性結合材組成物は、水と混合されると硬化する。好ましくは、水性の鉱物性結合材組成物における、鉱物性結合材に対する水の重量比は、０．２２〜０．７、より好ましくは０．２５〜０．５、更により好ましくは０．３〜０．４である。このような含水量が、結果として硬化体の改善された強度につながる。
【００７１】
本発明の更なる態様は、前述のように、水と混合した後、鉱物性結合材組成物が硬化した後に得られる硬化体、特に構造物の一部である。
【００７２】
構造物は、例えば橋、建物、トンネル、道路又は滑走路であり得る。
【実施例】
【００７３】
以下の実施例では、限定することなく本発明を例示する。
【００７４】
１．材料
Ｅｃｏｃｅｍは、約２，９００ｋｇ／ｍ３の密度、１１μｍの平均粒径（Ｄ５０）、及び約４，５００ｃｍ２／ｇのブレーン比表面積を有する高炉スラグ微粉末（ＧＧＢＦＳ）であり、Ｅｃｏｃｅｍ  Ｍａｔｅｒｉａｌｓ  Ｌｔｄ．，Ｉｒｅｌａｎｄから入手可能である。
【００７５】
Ｅｃｏｃｅｍ  Ｓｕｐｅｒｆｉｎｅは、約２，９００ｋｇ／ｍ３の密度、５μｍの平均粒径（Ｄ５０）、及び７，０００〜８，０００ｃｍ２／ｇのブレーン比表面積を有する、より細かく粉砕されたＧＧＢＦＳであり、Ｅｃｏｃｅｍ  Ｍａｔｅｒｉａｌｓ  Ｌｔｄ．，Ｉｒｅｌａｎｄから入手可能である。
【００７６】
ＣＥＭ  ＩＩＩ／Ａは、ＤＩＮ  ＥＮ  １９７−１に準拠する混合セメント、ＣＥＭ  ＩＩＩ／Ａ  ３２．５  Ｎ−ＬＨであり、ＨｅｉｄｅｌｂｅｒｇＣｅｍｅｎｔ  ＡＧ，Ｇｅｒｍａｎｙから入手可能である。
【００７７】
水酸化カルシウムは、Ｎｅｋａｐｕｒ（登録商標）２であり、Ｋａｌｋｆａｂｒｉｋ  Ｎｅｔｓｔａｌ  ＡＧ，Ｓｗｉｔｚｅｒｌａｎｄから入手可能であった。
【００７８】
炭酸リチウム及び硫酸リチウムは、Ｓｉｇｍａ−Ａｌｄｒｉｃｈ  Ｃｈｅｍｉｅ  ＧｍｂＨ，Ｓｗｉｔｚｅｒｌａｎｄから購入した。
【００７９】
炭酸ナトリウムは、Ｅｍｓｕｒｅ（登録商標）であり、Ｍｅｒｃｋ  ＫＧａＡ，Ｇｅｒｍａｎｙから購入した。
【００８０】
硫酸カルシウムは、硫酸カルシウム半水和物（ＣａＳＯ４・１／２Ｈ２Ｏ）であり、Ｋｎａｕｆ  ＡＧ，Ｇｅｒｍａｎｙから入手可能であった。
【００８１】
Ｓｉｋａ（登録商標）ＶｉｓｃｏＣｒｅｔｅ（登録商標）−１２５Ｐは、ポリアルキレングリコール側鎖を含むアニオン性櫛形ポリマーを主成分とした粉末流動化剤であり、Ｓｉｋａ，Ｓｗｉｔｚｅｒｌａｎｄから入手可能である。
【００８２】
リグニンスルホン酸は、市販のリグニンスルホン酸ナトリウム粉末である。
【００８３】
Ｋｅｌｃｏ−ｃｒｅｔｅ（登録商標）ＤＧ−Ｆは、ダイユータンガムであり、ＣＰ  Ｋｅｌｃｏ，ＵＳＡから入手可能である。
【００８４】
２．適用試験
鉱物性結合材組成物を生成し、水と混合し、性能試験を行った。鉱物性結合材組成物は、最大０．３ｍｍの骨材寸法を有する緻密なモルタルであった。
【００８５】
２．１測定方法
ＥＮ  １９６−３に準拠する自動ビカー針装置Ｖｉｃａｔｒｏｎｉｃを用いて、モルタルの凝結時間を測定した。
【００８６】
４０×４０×１６０ｍｍの寸法の角柱上で、モルタルの圧縮強度を測定した。モルタルを混合した直後に、型枠にモルタルを詰め、こてを用いて表面をならすことによって供試体を生成した。型枠を２０℃にて保管した。一連の角柱を生成し、それらを離型し、所定の時間間隔で試験した。ＥＮ  １９６−１に準拠して、角柱の強度を測定した。
【００８７】
２．２．乾燥鉱物性結合材の生成、水との混合、及び生成物の性能
鉱物性結合材組成物の全ての構成成分を、乾燥状態で表１〜表４中に示される量で、機械的混合機（ＫｉｔｃｈｅｎＡｉｄ  Ｍｏｄｅｌ  Ａｒｔｉｓａｎ、５ＫＳＭ１５０）において、速度１で３０秒間混合した。
【００８８】
次に水を添加し、速度２で３０秒間素材を混合した。混合を停止し、素材を手作業で均質化させた。続いて、再び速度４で、追加で２分間混合した。
【００８９】
表１は、Ｃａ（ＯＨ）２で活性化されたモルタルＭ１〜Ｍ７の組成、炭酸リチウム及び硫酸カルシウムの凝結時間への影響、１０時間後及び２４時間後の圧縮強度を示す。スラグに対する水の重量比は、０．３６であった。
【００９０】
【表１】
2022502328.tif 000004
【００９１】
表２は、Ｃａ（ＯＨ）２で活性化されたモルタルＭ８〜Ｍ１０の組成、炭酸ナトリウムの凝結時間への影響、１０時間後及び２４時間後の圧縮強度を示す。スラグに対する水の重量比は、０．３６であった。
【００９２】
【表２】
2022502328.tif 000005
【００９３】
表３は、Ｃａ（ＯＨ）２で活性化されたモルタルＭ１１〜Ｍ１６の組成、炭酸リチウムの凝結時間への影響、１０時間後の圧縮強度を示す。セメントに対する水の重量比は、０．３６であった。
【００９４】
【表３】
2022502328.tif 000006
【００９５】
表４は、モルタルＭ１７〜Ｍ１９の組成、及び流体のコンシステンシーを得るために組成物が必要とする水の量に対する、流動化剤の影響を示す。
【００９６】
【表４】
2022502328.tif 000007
【国際調査報告】
2022502328.tif 000008
2022502328.tif 000009